(57)【要約】      （修正有）【課題】電極自体の透明性を確保し、電極での鏡面現象が発生しないようにして、視認性が向上されたタッチパネルを提供する。【解決手段】タッチパネルは、透明基板１００と、透明基板１００に形成され、５〜５０％の光透過率を有する電極１１０とを含むものである。前記電極は、銅（Ｃｕ）、アルミニウム（Ａｌ）、金（Ａｕ）、モリブデン（Ｍｏ）、ニッケル（Ｎｉ）、銀（Ａｇ）、チタン（Ｔｉ）、パラジウム（Ｐｄ）、クロム（Ｃｒ）またはこれらの組み合せで形成されることが好ましい。【選択図】図１
2014056557.tif 000002
【特許請求の範囲】
【請求項１】
透明基板と、
前記透明基板に形成され、５〜５０％の光透過率を有する電極と、を含むタッチパネル。
【請求項２】
前記電極は、銅（Ｃｕ）、アルミニウム（Ａｌ）、金（Ａｕ）、モリブデン（Ｍｏ）、ニッケル（Ｎｉ）、銀（Ａｇ）、チタン（Ｔｉ）、パラジウム（Ｐｄ）、クロム（Ｃｒ）またはこれらの組み合せで形成される請求項１に記載のタッチパネル。
【請求項３】
前記電極は、メッシュパターンに形成される請求項１に記載のタッチパネル。
【請求項４】
前記電極の厚さは、５〜５０ｎｍである請求項１に記載のタッチパネル。
【請求項５】
前記電極の線幅は、１〜１０μｍである請求項１に記載のタッチパネル。
【請求項６】
透明基板と、
前記透明基板の一面に形成される第１電極と、
前記透明基板の一面に形成される絶縁層と、
前記絶縁層の一面に形成される第２電極と、を含み、
前記第１電極と前記第２電極のうち何れか一つの電極は５〜５０％の光透過率を有するタッチパネル。
【請求項７】
前記何れか一つの電極は、銅（Ｃｕ）、アルミニウム（Ａｌ）、金（Ａｕ）、モリブデン（Ｍｏ）、ニッケル（Ｎｉ）、銀（Ａｇ）、チタン（Ｔｉ）、パラジウム（Ｐｄ）、クロム（Ｃｒ）またはこれらの組み合せで形成される請求項６に記載のタッチパネル。
【請求項８】
前記何れか一つの電極は、メッシュパターンに形成される請求項６に記載のタッチパネル。
【請求項９】
前記何れか一つの電極の厚さは、５〜５０ｎｍである請求項６に記載のタッチパネル。
【請求項１０】
前記何れか一つの電極の線幅は、１〜１０μｍである請求項６に記載のタッチパネル。
【請求項１１】
透明基板と、
前記透明基板の一面に形成される第１電極と、
前記透明基板の他面に形成される第２電極と、を含み、
前記第１電極と前記第２電極のうち何れか一つの電極は５〜５０％の光透過率を有するタッチパネル。
【請求項１２】
前記何れか一つの電極は、銅（Ｃｕ）、アルミニウム（Ａｌ）、金（Ａｕ）、モリブデン（Ｍｏ）、ニッケル（Ｎｉ）、銀（Ａｇ）、チタン（Ｔｉ）、パラジウム（Ｐｄ）、クロム（Ｃｒ）またはこれらの組み合せで形成される請求項１１に記載のタッチパネル。
【請求項１３】
前記何れか一つの電極は、メッシュパターンに形成される請求項１１に記載のタッチパネル。
【請求項１４】
前記何れか一つの電極の厚さは、５〜５０ｎｍである請求項１１に記載のタッチパネル。
【請求項１５】
前記何れか一つの電極の線幅は、１〜１０μｍである請求項１１に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
タッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在もっとも幅広い分野で用いられている方式は、抵抗膜方式タッチパネル及び静電容量方式タッチパネルである。
【０００７】
このようなタッチパネルは、通常、電極をＩＴＯ（Ｉｎｄｉｕｍ  Ｔｉｎ  Ｏｘｉｄｅ；インジウム−スズ酸化物）で形成する。しかし、ＩＴＯの場合、優れた電気伝導度を有するが、その原料であるインジウム（Ｉｎｄｉｕｍ）は希土類金属で高価であり、今後１０年以内に枯渇が予想されているため、需給が円滑ではないという短所がある。
【０００８】
このような理由から、最近、特許文献１に開示されているように、金属を用いて電極を形成しようとする研究が活発に行われている。金属で電極を形成すると、ＩＴＯに比べ遥かに優れた電気伝導度を有し、需給が円滑であるという長所がある。
【０００９】
しかし、タッチパネルの電極を金属で形成する場合、電極の不透明性及び電極での鏡面現象によりタッチパネルの視認性が悪くなるという問題点がある。このような問題点を補完するために、金属電極の線幅を微細化するとともに金属電極を黒化処理していたが、この場合、製造工程が複雑となり、視認性の改善効果も大きくないという問題がある。
【先行技術文献】
【特許文献】
【００１０】
【特許文献１】韓国公開特許第１０−２０１０−００９１４９７号公報
【発明の概要】
【発明が解決しようとする課題】
【００１１】
本発明は、上述の従来技術の問題点を解決するためのものであって、本発明の一側面は、タッチパネルの電極を金属で形成するにあたり、電極自体の透明性を確保し、電極での鏡面現象が発生しないようにして、視認性が向上されたタッチパネルを提供することをその目的とする。
【課題を解決するための手段】
【００１２】
本発明の第１実施例によるタッチパネルは、透明基板と、前記透明基板に形成され、５〜５０％の光透過率を有する電極と、を含む。
【００１３】
本発明の実施例によるタッチパネルにおいて、前記電極は、銅（Ｃｕ）、アルミニウム（Ａｌ）、金（Ａｕ）、モリブデン（Ｍｏ）、ニッケル（Ｎｉ）、銀（Ａｇ）、チタン（Ｔｉ）、パラジウム（Ｐｄ）、クロム（Ｃｒ）またはこれらの組み合せで形成されることが好ましい。
【００１４】
本発明の実施例によるタッチパネルにおいて、前記電極は、メッシュパターンに形成されることが好ましい。
【００１５】
本発明の実施例によるタッチパネルにおいて、前記電極の厚さは、５〜５０ｎｍであることが好ましい。
【００１６】
本発明の実施例によるタッチパネルにおいて、前記電極の線幅は、１〜１０μｍであることが好ましい。
【００１７】
本発明の第２実施例によるタッチパネルは、透明基板と、前記透明基板の一面に形成される第１電極と、前記透明基板の一面に形成される絶縁層と、前記絶縁層の一面に形成される第２電極と、を含み、前記第１電極と前記第２電極のうち何れか一つの電極は５〜５０％の光透過率を有するものである。
【００１８】
本発明の第２実施例によるタッチパネルにおいて、前記何れか一つの電極は、銅（Ｃｕ）、アルミニウム（Ａｌ）、金（Ａｕ）、モリブデン（Ｍｏ）、ニッケル（Ｎｉ）、銀（Ａｇ）、チタン（Ｔｉ）、パラジウム（Ｐｄ）、クロム（Ｃｒ）またはこれらの組み合せで形成されることが好ましい。
【００１９】
本発明の第２実施例によるタッチパネルにおいて、前記何れか一つの電極は、メッシュパターンに形成されることが好ましい。
【００２０】
本発明の第２実施例によるタッチパネルにおいて、前記何れか一つの電極の厚さは、５〜５０ｎｍであることが好ましい。
【００２１】
本発明の第２実施例によるタッチパネルにおいて、前記何れか一つの電極の線幅は、１〜１０μｍであることが好ましい。
【００２２】
本発明の第３実施例によるタッチパネルは、透明基板と、前記透明基板の一面に形成される第１電極と、前記透明基板の他面に形成される第２電極と、を含み、前記第１電極と前記第２電極のうち何れか一つの電極は５〜５０％の光透過率を有するものである。
【００２３】
本発明の第３実施例によるタッチパネルにおいて、前記何れか一つの電極は、銅（Ｃｕ）、アルミニウム（Ａｌ）、金（Ａｕ）、モリブデン（Ｍｏ）、ニッケル（Ｎｉ）、銀（Ａｇ）、チタン（Ｔｉ）、パラジウム（Ｐｄ）、クロム（Ｃｒ）またはこれらの組み合せで形成されることが好ましい。
【００２４】
本発明の第３実施例によるタッチパネルにおいて、前記何れか一つの電極は、メッシュパターンに形成されることが好ましい。
【００２５】
本発明の第３実施例によるタッチパネルにおいて、前記何れか一つの電極の厚さは、５〜５０ｎｍであることが好ましい。
【００２６】
本発明の第３実施例によるタッチパネルにおいて、前記何れか一つの電極の線幅は、１〜１０μｍであることが好ましい。
【発明の効果】
【００２７】
本発明によると、金属からなる電極が薄膜に形成され、高い光透過率を有することにより、外部から電極が視認されない。従って、タッチパネルの視認性を大きく向上させることができる。
【図面の簡単な説明】
【００２８】
【図１】本発明の第１実施例によるタッチパネルの断面図である。
【図２】図１に図示された電極の拡大斜視図である。
【図３】図１に図示された電極の光透過率毎の実験写真である。
【図４】図１に図示された電極の光透過率毎の実験写真である。
【図５】図１に図示された電極の光透過率毎の実験写真である。
【図６】本発明の第２実施例によるタッチパネルの断面図である。
【図７】本発明の第３実施例によるタッチパネルの断面図である。
【発明を実施するための形態】
【００２９】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３０】
以下、添付図面を参照して、本発明の好ましい実施例を詳細に説明する。
【００３１】
図１は、本発明の第１実施例によるタッチパネルの断面図であり、図２は、図１に図示された電極の拡大斜視図であり、図３から図５は、図１に図示された電極の光透過率毎の実験写真である。
【００３２】
図１及び図２に図示されたように、本発明の第１実施例によるタッチパネルは、透明基板１００及び電極１１０を含み、この際、電極１１０は５〜５０％の光透過率を有することを特徴とする。
【００３３】
透明基板１００は、後述する電極１１０が形成される領域を提供する役割を遂行する。透明基板１００は、電極１１０を支持することができる支持力と、画像表示装置から提供される画像をユーザが認識できるようにする透明性を備えなければならない。
【００３４】
上述の支持力及び透明性を考慮して、透明基板１００は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することができるが、必ずしもこれに限定されるものではない。
【００３５】
透明基板１００は、高周波処理またはプライマー（ｐｒｉｍｅｒ）処理することにより活性化させることが好ましい。透明基板１００がこのように処理されることにより、透明基板１００と電極１１０との接着力をより向上させることができる。
【００３６】
一方、透明基板１００は、タッチパネルの最外側に備えられるウィンドウ（Ｗｉｎｄｏｗ）であることができる。透明基板１００がウィンドウである場合、後述する電極１１０がウィンドウに直接形成されるため、タッチパネルの製造工程において別の透明基板１００に電極１１０を形成した後、ウィンドウに付着する工程を省略することができ、タッチパネルの全体的な厚さを減少させることができる。
【００３７】
電極１１０は、ユーザがタッチする際に信号を発生させて、コントローラ（不図示）でタッチ座標を認識できるようにする役割を遂行する。電極１１０で発生する信号は、配線を介してコントローラ（不図示）に伝達される。
【００３８】
電極１１０は、電気伝導性を考慮して、銅（Ｃｕ）、アルミニウム（Ａｌ）、金（Ａｕ）、モリブデン（Ｍｏ）、ニッケル（Ｎｉ）、銀（Ａｇ）、チタン（Ｔｉ）、パラジウム（Ｐｄ）、クロム（Ｃｒ）のうち何れか一つまたはこれらの組み合せからなる金属で形成されることができる。また、電極１１０は、透明基板１００に上記の金属が蒸着またはメッキされることにより形成されることができる。
【００３９】
このような金属は、ＩＴＯ（Ｉｎｄｉｕｍ  Ｔｉｎ  Ｏｘｉｄｅ；インジウム−スズ酸化物）などの金属酸化物に比べ、優れた電気伝導性を有する。しかし、金属は、金属の内部に存在する自由電子により可視光線が散乱されるため不透明な特性を有する。従って、金属からなる電極１１０は、タッチパネルの視認性を考慮して、微細な線幅を有するように形成されることが一般的である。しかし、金属からなる電極１１０の線幅を減らすだけでは、タッチパネルの視認性を向上させるには限界がある。
【００４０】
本実施例によると、金属からなる電極１１０の不透明性によるタッチパネルの視認性不良の問題を解決するための手段が提示される。
【００４１】
具体的には、本実施例に含まれる電極１１０は、上記の金属からなっており、金属からなる電極１１０の光透過率が５〜５０％であることができる。また、電極１１０が薄膜に形成されることにより、上記の範囲の光透過率を有することができる。金属からなる電極１１０が薄膜に形成されると、電極１１０の内部の自由電子が減少するため、光散乱や光反射が減少して光透過率が高くなる。従って、電極１１０が上記の範囲の光透過率を有することにより、電極１１０の不透明性や電極１１０表面での鏡面現象の問題を十分解消することができる。また、タッチパネルの視認性を向上させることができる。
【００４２】
具体的には、電極１１０は、図２に図示されたように、厚さｔが５〜５０ｎｍである薄膜に形成させることができる。
【００４３】
電極１１０が上記の範囲内の厚さｔに形成される場合に、その電極１１０の光透過率を測定した実験例を、下記の実験データ及び図３から図５を参照して説明すると、次のとおりである。
【００４４】
【表１】
2014056557.tif 000003
【００４５】
＜Ｃｕ膜の厚さによる光透過率を測定した実験データ＞
本実験例は、電極１１０が銅（Ｃｕ）からなる場合であり、１０ｃｍの幅を有するメッシュパターン（２本の金属線で形成されたパターン）に形成された電極１１０の光透過率、面抵抗及び端子抵抗を測定したものである（表１参照）。
【００４６】
また、図３から図５は、透明基板１００の一面に互いに異なる厚さｔの電極１１０を形成し、透明基板１００の他面にインクを用いて文字を入れた状態で、電極１１０の光透過率による文字部位の視認有無を確認した実験写真である。
【００４７】
上実験データから分かるように、電極１１０の厚さｔが５０ｎｍ以下に形成される場合、約５％以上の光透過率を有する。
【００４８】
電極１１０の光透過率が５％未満である場合には、図３に図示されたように、透明基板１００の他面の文字が見えない。
【００４９】
電極１１０の厚さｔが約５０ｎｍに形成され、電極１１０が約５％の光透過率を有する場合には、図４に図示されたように、透明基板１００の他面の文字（Ｈ）が見える。また、電極１１０の厚さｔが５０ｎｍ厚さより薄いほど、光透過率が益々大きくなり、図５に図示されたように、透明基板１００の他面の文字（Ｈ）がさらにはっきり見える。
【００５０】
このように、電極１１０の厚さｔが薄くなるほど光透過率が大きくなり、電極１１０自体がより視認されない。しかし、電極１１０の厚さｔが薄くなるほど、抵抗が大きくなるという問題がある。従って、電極１１０の厚さは、なるべく５ｎｍ以上に形成されることが好ましい。電極１１０が５ｎｍ程度の厚さｔに形成される場合では、電極１１０の抵抗がやや大きくなっても、電極１１０としての機能を遂行するために要される電気伝導性を有する。金属からなる電極１１０が５ｎｍ程度の厚さｔに形成される場合、それ以上の厚さに形成される場合に比べ、最も大きい光透過率を有することになり、上記の実験データには示されていないが、また電極１１０を形成する金属の種類によって多少の差異はあるが、電極１１０は、約５０％以上の光透過率を有することが確認された。
【００５１】
一方、本実施例による電極１１０は、電極１１０の線幅ｗが一定の範囲を外れて大きくなると、電極１１０の光透過率に関らず、外部から電極１１０が視認される恐れがある。また、金属からなる電極１１０の抵抗は、電極１１０の厚さだけでなく、電極１１０の線幅ｗとも連関を有する。従って、電極１１０は、外部から視認されないように、また必要な電気伝導性を有するように、好ましい線幅ｗに形成する必要がある。従って、電極は、１〜１０μｍの線幅ｗを有するように形成することができる。
【００５２】
上述の電極１１０は、駆動電極と検知電極とに区分することができる。また、このような駆動電極及び検知電極は、透明基板１００の一面の活性領域に共に形成することができる。
【００５３】
以下、本発明の第２実施例によるタッチパネルについて、添付図面を参照して説明する。ここで、第１実施例で説明された内容と重複される内容は省略する。
【００５４】
図６は、本発明の第２実施例によるタッチパネルの断面図である。
【００５５】
図６に図示されたように、本実施例によるタッチパネルは、透明基板１００と、前記透明基板１００の一面に形成される第１電極１１１と、前記透明基板１００の一面に形成される絶縁層２００と、前記絶縁層２００の一面に形成される第２電極１１２と、を含み、前記第１電極１１１及び前記第２電極１１２のうち何れか一つの電極１１０は５〜５０％の光透過率を有することを特徴とする。
【００５６】
本実施例は、透明基板１００の一面に駆動電極及び検知電極が共に形成されるのではなく、透明基板１００の一面に駆動電極と検知電極のうち何れか一つの電極が、そして透明基板１００に積層される後述する絶縁層２００に他の一つの電極が形成されるという点で、第１実施例と異なる。従って、このような差異についてのみ詳細に説明する。
【００５７】
透明基板１００は、電極１１０を支持することができる支持力及び透明性を備えた材質からなることができる。また、透明基板１００は、タッチパネルの最外層に備えられるウィンドウであることができる。
【００５８】
本実施例によると、透明基板１００の一面に第１電極１１１が形成される。第１電極１１１は、駆動電極または検知電極のうち、例えば、検知電極として機能するように制御することができる。
【００５９】
絶縁層２００は、透明基板１００の一面に第１電極１１１を覆うように積層形成される。絶縁層２００は、第１電極１１１と第２電極１１２を電気的に絶縁する機能をする。ここで、絶縁層２００は、エポキシ（Ｅｐｏｘｙ）またはアクリル（Ａｃｒｙｌｉｃ）系の樹脂、ＳｉＯｘ薄膜、またはＳｉＮｘ薄膜などからなることができる。また、絶縁層２００は、プリンティング（Ｐｒｉｎｔｉｎｇ）、ＣＶＤ（Ｃｈｅｍｉｃａｌ  Ｖａｐｅｒ  Ｄｅｐｏｓｉｔｉｏｎ）またはスパッタリング（Ｓｐｕｔｔｅｒｉｎｇ）などの方法で形成することができる。
【００６０】
第２電極１１２は、絶縁層２００の一面に形成される。例えば、第１電極１１１が検知電極である場合、第２電極１１２は、駆動電極として機能するように制御されることができる。
【００６１】
第１電極１１１と第２電極１１２は、そのうち何れか一つまたは両方が、第１実施例の電極１１０と同様に、金属からなることができる。また、メッシュパターンに形成することができる。第１電極１１１及び第２電極１１２のうち金属からなる電極は、第１実施例の電極１１０と同様に、５〜５０％の光透過率を有し、このような光透過率を有するように薄膜に形成することができる。具体的には、第１電極１１１及び第２電極１１２のうち金属からなる電極は、５〜５０ｎｍの厚さに形成することができる。また、１〜１０μｍの線幅を有するように形成することができる。
【００６２】
以下、本発明の第３実施例によるタッチパネルについて添付図面を参照して説明する。本実施例についての説明でも、第１及び第２実施例で説明された内容と重複される内容は省略される。
【００６３】
図７は、本発明の第３実施例によるタッチパネルの断面図である。
【００６４】
図７に図示されたように、本実施例によるタッチパネルは、透明基板１００と、前記透明基板１００の一面に形成される第１電極１１１と、前記透明基板１００の他面に形成される第２電極１１２と、を含み、前記第１電極１１１と前記第２電極１１２のうち何れか一つの電極１１０は５〜５０％の光透過率を有することを特徴とする。
【００６５】
本実施例に含まれる透明基板１００は、ウィンドウ３００に形成された接着層３１０に別に付着される透明基板１００であることができる。ここで、接着層３１０は、例えば、光学透明接着剤（Ｏｐｔｉｃａｌ  Ｃｌｅａｒ  Ａｄｈｅｓｉｖｅ；ＯＣＡ）であることが好ましい。
【００６６】
また、第１電極１１１は、透明基板１００の一面に、第２電極１１２は透明基板１００の他面に形成される。
【００６７】
第１電極１１１と第２電極１１２は、そのうち何れか一つまたは両方が、第１実施例の電極１１０と同様に、金属からなることができる。また、メッシュパターンに形成することができる。第１電極１１１及び第２電極１１２のうち金属からなる電極は、第１実施例の電極１１０と同様に、５〜５０％の光透過率を有し、このような光透過率を有するように薄膜に形成することができる。具体的には、第１電極１１１及び第２電極１１２のうち金属からなる電極は、５〜５０ｎｍの厚さに形成することができる。また、１〜１０μｍの線幅を有するように形成することができる。
【００６８】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００６９】
本発明の単純な変形乃至変更はいずれも本発明の領域に属するものであり、本発明の具体的な保護範囲は添付の特許請求の範囲により明確になるであろう。
【産業上の利用可能性】
【００７０】
本発明は、電極自体の透明性を確保し、電極での鏡面現象が発生しないようにして、視認性が向上されたタッチパネルに適用可能である。
【符号の説明】
【００７１】
１００  透明基板
１１０  電極
１１１  第１電極
１１２  第２電極
２００  絶縁層
３００  ウィンドウ
３１０  接着層
【図１】
2014056557.tif 000004
【図２】
2014056557.tif 000005
【図６】
2014056557.tif 000006
【図７】
2014056557.tif 000007
【図３】
2014056557.tif 000008
【図４】
2014056557.tif 000009
【図５】
2014056557.tif 000010